(57)【特許請求の範囲】
【請求項１】
表面に目地溝が形成されると共に該目地溝により区画形成された表面部を有する薄板鋼板からなる外壁用化粧板において、前記表面部に高低差の違う凹凸部が形成され、最も高い凸部の領域から最も低い凹部の領域までの全領域が異なる色調のベタ柄着色層で等高線状に区切られると共に、最も高い凸部の領域に連接する領域に最も高い凸部の領域から最も高い凸部の領域の色調で線状、点状、格子状のいずれかの絵柄着色層が形成されていることを特徴とする外壁用化粧板。
【請求項２】
薄板鋼板の表面全面に目地色となる着色下地塗膜層を形成する段階と、目地溝を形成すると共に該目地溝により区画形成された表面部に凹凸部を形成する段階と、前記表面部の最も高い凸部の領域から最も低い凹部の領域までの全領域に異なる色調のベタ柄着色層を等高線状に形成する段階と、前記表面部の最も高い凸部の領域に連接する領域に最も高い凸部の領域から最も高い凸部の領域の色調で万線状の絵柄着色層を形成する段階とからなることを特徴とする外壁用化粧板の製造方法。
【発明の詳細な説明】
【０００１】
【発明の属する技術分野】
本発明は、住宅などの建物の外壁に供される外壁用化粧板およびその製造方法に関し、さらに詳しくは、意匠性に優れた外壁用化粧板およびその製造方法に関する。
【０００２】
【従来の技術】
従来、住宅などの建物の外壁に供される外壁材として種々の化粧板が用いられている。これらの化粧板の材料としては、金属系材料（金属サイディング）や窯業系材料（窯業系サイディング）が多用されるようになってきている。
【０００３】
また、近年、住宅の高級化や高意匠化に伴って、表面に凹凸模様を設けた立体感のある外壁用化粧板が望まれるようになってきた。しかし、これらの金属系材料や窯業系材料からなる化粧板は表面に凹凸模様を設けて、一ないし二色のベタ柄の塗装や印刷を施したものが殆どであり、外観が単調で意匠性に劣るという問題があった。
【０００４】
しかし、金属系材料や窯業系材料からなる化粧板は、外壁下地に自然石やレンガを施工するよりも容易に施工することができると共に安価に施工することができるなどの優れた面があり、意匠性に優れた金属系材料や窯業系材料からなる化粧板が要望されていた。
【０００５】
【発明が解決しようとする課題】
そこで本発明は、上記問題に鑑みてなされたものであり、その目的とするところは、意匠性に優れた金属系材料からなる外壁用化粧板およびその製造方法を提供することにある。
【０００６】
【課題を解決するための手段】
本発明者等は、上記目的を達成するために、請求項１記載の本発明は、表面に目地溝が形成されると共に該目地溝により区画形成された表面部を有する薄板鋼板からなる外壁用化粧板において、前記表面部に高低差の違う凹凸部が形成され、最も高い凸部の領域から最も低い凹部の領域までの全領域が異なる色調のベタ柄着色層で等高線状に区切られると共に、最も高い凸部の領域に連接する領域に最も高い凸部の領域から最も高い凸部の領域の色調で線状、点状、格子状のいずれかの絵柄着色層が形成されていることを特徴とするものである。このように構成することにより、最も高い凸部の領域と連接する領域がこの領域のベタ柄着色層と線状、点状、格子状のいずれかの絵柄着色層との混色層として認識されるために、意匠性に優れた外壁用化粧板とすることができる。
【０００７】
また、請求項２記載の本発明の外壁用化粧板の製造方法は、薄板鋼板の表面全面に目地色となる着色下地塗膜層を形成する段階と、目地溝を形成すると共に該目地溝により区画形成された表面部に凹凸部を形成する段階と、前記表面部の最も高い凸部の領域から最も低い凹部の領域までの全領域に異なる色調のベタ柄着色層を等高線状に形成する段階と、前記表面部の最も高い凸部の領域に連接する領域に最も高い凸部の領域から最も高い凸部の領域の色調で万線状の絵柄着色層を形成する段階とからなることを特徴とするものである。このような製造方法を採ることにより、意匠性に優れた外壁用化粧板を容易に、安価に製造することができる。
【０００８】
【発明の実施の形態】
上記の本発明について、図面等を用いて以下に詳述する。
図１は本発明にかかる外壁用化粧板の一実施例を示す部分平面図、図２は図１の要部断面図であり、図中の１は外壁材用化粧板、２は目地溝、３は表面部、１０は薄板鋼板、１１は第１ベタ柄着色層、１２は第２ベタ柄着色層、１３は第３ベタ柄着色層、１４は絵柄着色層、α，βは凹凸部をそれぞれ示す。
【０００９】
図１は本発明にかかる外壁用化粧板の一実施例を示す部分平面図であって、外壁用化粧板１は薄板鋼板１０をプレス成形することにより、表面に目地溝２を形成すると共に該目地溝２により区画形成された表面部３を形成したものである。前記表面部３には、図１に図示はしないが図２に示すように前記目地部２を形成する際に同時に高低差の違う凹凸部α、βが形成されている。
【００１０】
図２は図１の要部断面図であって、前記外壁用化粧板１は、前記薄板鋼板１０の表面全面に第１ベタ柄着色層１１が設けられると共に前記表面部３の前記第１ベタ柄着色層１１上に、この着色層１１と異なる色調の第２ベタ柄着色層１２が高低差の小さい凹凸部βの底部まで覆うように設けられ、次に最も高い凸部の前記第２ベタ柄着色層１２上に、前記着色層１１、１２と異なる色調の第３ベタ柄着色層１３が設けられ、さらに前記第３ベタ柄着色層１３と同じ色調で前記第３ベタ柄着色層１３上と前記第２ベタ柄着色層１２上に万線状の絵柄着色層１４が設けられているものである。このように構成することにより、最も高い凸部の領域から最も低い凹部の領域までの全領域が異なる色調のベタ柄着色層で等高線状に区切られると共に、最も高い凸部の領域と連接する領域の万線状の絵柄着色層１４を設けた部分（図２上、符号Ａで示す部分）がマクロ的に見ると、前記ベタ柄着色層１２と万線状の絵柄着色層１４との混色色調層として認識され、この混色色調層が第３ベタ柄着色層１３上にある万線状絵柄着色層１４（実際は第３ベタ柄着色層１３の色調のベタ柄着色層として認識される）と第２ベタ柄着色層１２の間に存在するために、自然石が有するような淡い外観を表現したものとすることができ、意匠性に優れた外壁用化粧板とすることができる。
【００１１】
次に、本発明の外壁用化粧板に用いる材料について説明する。
まず、本発明に用いる薄板鋼板１０としては、いわゆる鋼板、あるいは、亜鉛鍍金鋼板、あるいは、Ｚｎ（亜鉛）−５５重量％Ａｌ（アルミニウム）浴に浸漬することにより製造される、いわゆるガルバリューム鋼板、あるいは、Ｚｎ（亜鉛）−５重量％Ａｌ（アルミニウム）浴に浸漬することにより製造される、いわゆるガルファン鋼板等の０．２５〜０．４５ｍｍ厚さのものを使用することができる。厚さが０．２５ｍｍより薄いと外壁用としては強度が弱く、０．４５ｍｍより厚いとコストの割に強度面の顕著な効果がみられない。また、これらの鋼板の表出面には適宜の処理、たとえば、クロム酸処理等の化成処理が施されていてもよいものである。
【００１２】
また、前記第１ベタ柄着色層１１は、薄板鋼板１０を錆等から保護するために設けられるものであって、この層１１を形成する樹脂としては、エステル系樹脂、アクリル系樹脂、ウレタン系樹脂、メラミン系樹脂、エポキシ系樹脂、アミド系樹脂、アクリルウレタン系樹脂、アクリルメラミン系樹脂等を挙げることができ、これに顔料、溶剤、各種補助剤等を加えて塗料化したものをスプレー塗装、ロールコート法、フローコート法等の塗布方法で薄板鋼板１０に塗布されて、通常焼き付け処理が施される。なお、図示はしなかったが、前記薄板鋼板１０の裏面にも上記した理由で同様にベタ柄着色層が設けられる。
【００１３】
また、前記第２、第３ベタ柄着色層１２、１３および前記絵柄着色層１４は、ビヒクルとして、前記第１ベタ柄着色層１１を形成する樹脂と同じ樹脂系を挙げることができ、これに顔料、溶剤、各種補助剤等を加えて塗料化したものを用いて、ロールコート法やグラビアオフセット印刷法で形成される。
【００１４】
前記第１〜第３ベタ柄着色層１１、１２、１３および前記絵柄着色層１４に用いる顔料としては、有機系顔料でもよいが、耐候性等を考慮すると無機系顔料が好ましい。
【００１５】
また、図示はしなかったが、本発明の外壁用化粧板１は、通常最表面に表面保護層が設けられる。この表面保護層は特に、前記第２、第３ベタ柄着色層１２、１３および前記絵柄着色層１４を保護する目的で設けられ、耐擦傷性、耐摩擦性、耐汚染性、耐候性等の向上が図られる。この表面保護層を形成する樹脂としては、エステル系樹脂、アクリル系樹脂、ウレタン系樹脂、メラミン系樹脂、エポキシ系樹脂、アミド系樹脂、アクリルウレタン系樹脂、アクリルメラミン系樹脂等を挙げることができ、これに溶剤、各種補助剤等を加えて塗料化したものをスプレー塗装、ロールコート法、フローコート法等の塗布方法で塗布することにより形成することができる。
【００１６】
【実施例】
次に、本発明について、以下に実施例を挙げてさらに詳しく説明する。
実施例１
グレー色に着色したエステル系エナメル樹脂を表面に焼付け塗装して図２に示す第１ベタ柄着色層１１を形成した０．３５ｍｍ厚さのガルファン鋼板をロールエンボス版にてエンボス加工を施して表面に図２に示す目地溝２と該目地溝２により区画された表面部３に高低差の違う２種類の凹凸部α、βを形成した成形基板を作製した。この成形基板の前記表面部にアクリルウレタン系塗料〔大日本インキ化学工業（株）製、ＡＮ−Ｎ（商品名）、 ＤＩＣ Ｆ―１４２色：ＴＺ−３４ＡＵベースコート／ＡＵベースコート硬化剤＝１０部／２部〕をロールコート法にて１．５ｇ／尺２ドライ塗布して図２に示す第２ベタ柄着色層１２を設けた後に、前記表面部３の最も高い凸部の前記第２ベタ柄着色層１２上にアクリルウレタン系塗料〔大日本インキ化学工業（株）製、ＡＮ−Ｎ（商品名）、ＤＩＣ Ｇ−１０色： ＴＺ−３４ＡＵベースコート／ＡＵベースコート硬化剤＝１０部／２部〕を用いてロールコート法にて図２に示す第３ベタ柄着色層１３を設け、次に前記第３ベタ柄着色層１３とこれに連接する前記第２ベタ柄着色層１２上に前記第３ベタ柄着色層１３を形成した塗料をメッシュロール〔円周方向の切目を１インチ当たり２０山、山の高さ０.７ｍｍとなるように設けたエチレン・プロピレンゴムからなるロール（ロール硬度３０度）〕にて図２に示す万線状の絵柄着色層１４を設け、さらに前記成形基板の最表面全面に透明なアクリルウレタン系塗料〔大日本インキ化学工業（株）製：ＴＺ−３４ＡＵクリヤーコート／ＡＵクリヤーコート硬化剤＝１０部／２部〕をロールコート法にて６．５ｇ／尺２ドライ塗布して表面保護層を形成して本発明の外壁用化粧板を作成した。
【００１７】
上記で作製した本発明の外壁用化粧板は、第２ベタ柄着色層１２上に形成した万線状の絵柄着色層１４を設けた図２の符号Ａで示す部分がマクロ的に見ると、前記第２ベタ柄着色層１２と万線状の絵柄着色層１４との混色色調層として認識され、この混色色調層が第３ベタ柄着色層１３上にある万線状絵柄着色層１４（実際は第３ベタ柄着色層１３の色調のベタ柄着色層として認識される）と第２ベタ柄着色層の間に存在するために、自然石が有するような淡い外観を表現することができた。
【００１８】
ところで、今までの説明においては、目地溝２により区画形成された表面部３に形成した高低差の違う凹凸部をα、βの２種類で説明したが、これは説明上において２種類としたものであってこれに限るものではなく、１種類であってもよいし、３種類以上であってもよいし、また、階段状に形成した高低差の違う凹凸部であってもよいし、これらが混在した凹凸部であってもよいものである。また、ベタ柄着色層の数についても本発明の趣旨を逸脱しない範囲で適宜決めればよいものである。また、絵柄着色層１４についても万線状ということで説明したが、これについても万線状に限るものではなく、点状あるいは格子状であってもよいものであり、この絵柄着色層１４の形成方法についても、実施例においてはメッシュロールで形成したが、たとえば、グラビアオフセット印刷法で形成してもよいものである。当然、ベタ柄着色層についてもロールコート法に限ることなく、グラビアオフセット印刷法で形成することもできる。
【００１９】
また、前記外壁用化粧板１は、図示はしないが通常は接合することにより外壁となすように構成され、上下および／ないし左右の端部に嵌合部となる雄実および雌実が形成されると共に、裏面側にウレタン樹脂等の圧縮変形可能な発泡樹脂、あるいは、無機質材などの断熱材を介してクラフト紙等の紙シート、アルミニウム箔等の金属シート、あるいは、紙とアルミニウム箔等の積層シート、あるいは、アルミニウム蒸着紙、あるいは、不織布等からなる裏面材が一般的には設けられるが、雄実および雌実、あるいは、裏面材を設けない構成とすることもできる。
【００２０】
【発明の効果】
今まで縷々説明してきたように、本発明によれば、表面に目地溝が形成されると共に該目地溝により区画形成された表面部を有する薄板鋼板からなる外壁用化粧板において、前記表面部に高低差の違う凹凸部が形成され、最も高い凸部の領域から最も低い凹部の領域までの全領域が異なる色調のベタ柄着色層で等高線状に区切られると共に、最も高い凸部の領域に連接する領域に最も高い凸部の領域から最も高い凸部の領域の色調で線状、点状、格子状のいずれかの絵柄着色層が形成されている構成とすることにより、最も高い凸部の領域に連接する領域がマクロ的に見ると下地色としてのベタ柄着色層と絵柄着色層との混色色調層として認識されるために、自然石が有する淡い外観を表現することができ、意匠性に優れた外壁用化粧板とすることができる。また、薄板鋼板の表面全面に目地色となる着色下地塗膜層を形成する段階と、目地溝を形成すると共に該目地溝により区画形成された表面部に凹凸部を形成する段階と、前記表面部の最も高い凸部の領域から最も低い凹部の領域までの全領域に異なる色調のベタ柄着色層を等高線状に形成する段階と、前記表面部の最も高い凸部の領域に連接する領域に最も高い凸部の領域から最も高い凸部の領域の色調で万線状の絵柄着色層を形成する段階とからなる外壁用化粧板の製造方法を採ることにより、意匠性に優れた外壁用化粧板を容易に、安価に製造することができる。
【図面の簡単な説明】
【図１】本発明にかかる外壁用化粧板の一実施例を示す部分平面図である。
【図２】図１の要部断面図である。
【符号の説明】
１                        外壁材用化粧板
２                        目地溝
３                        表面部
１０                      薄板鋼板
１１                      第１ベタ柄着色層
１２                      第２ベタ柄着色層
１３                      第３ベタ柄着色層
１４                      絵柄着色層
α，β                    凹凸部
【図１】
0003827566.tif 000002
【図２】
0003827566.tif 000003